"i×jのアレイ要素aijを備えるアレイAijであって、前記アレイAijが、1つ以上のアレイ要素aijの中で局在化された少なくとも1つの量子ドットを備える少なくとも1つの組成物を備え、iは行インデックスであり、jは0よりも大きな列インデックスであり、i=j=1の場合、アレイ要素a11は少なくとも2つの量子ドットと、少なくとも1つのフォトルミネセント化合物を備えることを特徴とするアレイ。前記アレイの備える前記組成物が少なくとも1つのさらに他のフォトルミネセント化合物を備えることを特徴とする請求項1に記載のアレイ。前記アレイ要素の形状が正方形、円形、楕円形、三角形、六角形、多角形、および不規則曲線とすることのできることを特徴とする請求項1または2に記載のアレイ。前記アレイ要素aijの20未満が透過性であり、量子ドットおよび/またはフォトルミネセント化合物を備える組成物を備えないことを特徴とする請求項1乃至3の一項以上に記載のアレイ。前記アレイが少なくとも2つの量子ドットを備えることを特徴とする請求項1乃至4の一項以上に記載のアレイ。前記量子ドットが380乃至700nmの発光強度最大値を有することを特徴とする請求項1乃至5の一項以上に記載のアレイ。前記量子ドットがその発光強度最大値において異なることを特徴とする請求項1乃至6の一項以上に記載のアレイ。少なくとも5の再吸収割合を示す前記量子ドットが異なるアレイ要素中に分離されることを特徴とする請求項1乃至7の一項以上に記載のアレイ。前記量子ドットがII-VI群、III-V群、IV-VI群、およびIV群の半導体、好ましくは、ZnO、ZnS、ZnSe、ZnTe、CdS、CdSe、CdTe、HgS、HgSe、HgTe、MgS、MgSe、GeS、GeSe、GeTe、SnS、SnSe、SnTe、PbO、PbS、PbSe、PbTe、GaN、GaP、GaAs、GaSb、InN、InP、InAs、InSb、AlN、AlP、AlAs、AlSb、GaN、Gap、GaAs、GaSb、およびその組み合わせから選択されることを特徴とする請求項1乃至8の一項以上に記載のアレイ。前記フォトルミネセント化合物が蛍光体またはリン光体材料から選択されることを特徴とする請求項1乃至9の一項以上に記載のアレイ。前記フォトルミネセント化合物が広帯域スペクトルを有することを特徴とする請求項1乃至10の一項以上に記載のアレイ。前記アレイがさらに少なくとも1つの結合剤材料および/または少なくとも1つの有機染料を備えることを特徴とする請求項1乃至11の一項以上に記載のアレイ。前記官能性材料が無機リン光体から選択されるエミッタであることを特徴とする請求項12に記載のアレイ。請求項1乃至13の一項以上に記載の少なくとも1つのアレイを備える装置。前記装置が光源を備えることを特徴とする請求項14に記載の装置。前記光源がブルーおよび/または紫外光を発光することを特徴とする請求項14または15に記載の装置。前記光源が発光ダイオードLED、有機発光ダイオードOLED、ポリマー発光ダイオードPLED、有機発光電子化学電池OLECまたはLEC、レーザー、およびUVランプから選択されることを特徴とする請求項14乃至16の一項以上に記載の装置。請求項1乃至13の一項以上に記載のアレイをブルーまたは紫外光で照射することによってダウンコンバージョンによって白色光を発生する方法。印刷技術、好ましくはスクリーン印刷、インクジェット印刷、フレキソ印刷、グラビア印刷、およびオフセット印刷を使用することによって請求項1乃至13の一項以上に記載のアレイを調製する方法。少なくとも2つの量子ドットおよび少なくとも1つのフォトルミネセント化合物を備える組成物。前記フォトルミネセント材料が有機蛍光体化合物、有機リン光体化合物、および無機リン光体から選択されることを特徴とする請求項20に記載の組成物。前記組成物が、小さな有機分子、共役ポリマー、非共役ポリマー、オリゴマー、およびデンドリマーから選択することのできる、ホスト材料、正孔輸送材料HTM、正孔注入材料HIM、正孔ブロッキング材料HBM、電子輸送材料ETM、電子注入材料EIM、電子ブロッキング材料EBM、およびエミッタ材料から選択される少なくとも1つのさらに他の有機官能性材料を備えることを特徴とする請求項20または21に記載の組成物。実施例1材料実施例として以下の材料を本発明に用いることができる。イエロー発光ポリマーPDY-132MerckKGaAおよびオレンジ発光ポリマーPDO-123MerckKGaAを有機フォトルミネセント材料として用いる。PDY-132およびPDO-123は効率的なポリマー質蛍光材料であり、500~700nmの広い発光を有する。両方とも通常の有機溶媒、例えばトルエンに十分溶解性があり、溶液からコーティングされると良好な膜形成を示す。図1において、ダウンコンバーターとしてブルーLEDおよびリン光体YAG:Ce曲線1を用いる白色スペクトルと比較して、PDY-132曲線3およびPDO-123曲線4の薄膜のフォトルミネセントPLスペクトルは図1に示される。ここで、PDY-132のスペクトルはYAG:Ceのスペクトルと最高の類似性を示す。図1の曲線5は5200Kでの黒体の放射を示す。さらにSEB-095MerckKGaAはブルー蛍光体材料として用いられる。また、SEB-095のPLスペクトルは図1の曲線2として示される。コア-シェル構造を有する以下の8個の量子ドットは、スーパー白色光を得るためにPDY-132およびPDO-123と組み合わせて選択される。全ての量子ドットは380nmの半値全幅FWHM約30nmで励起される場合、疑似ガウス形状のPLスペクトルを有する。QDのフォトルミネセントスペクトルは図2に示され、QD1~QD8の最大波長は次の通りである。QD1~QD8は、PlasmachemGmbH、Berlin、Germany製のコア-シェル型量子ドットである。QD1~QD4は、エピタキシャルZnSシェルでキャップされたZnCdSe球状コアを有する。QD5~QD8はエピタキシャルZnSシェルでキャップされたCdSe球状コアを有する。全てのQDは大部分トリオクチルホスフィンオキシドを備える表面疎水性層を有する。異なる発光スペクトルはコアのサイズを微調整することによって実現され、例えば、QD5は2.5nmの直径を有するが、QD6は3.6nmの直径である。実施例2スーパー白色1SW1SW1は、ブルーLEDまたはUV光源のためのダウンコンバーターとしてPDY-132とQDの混合物を用いて調製される。以下の組成物の混合物を備える十分厚い層によって、ブルーLED光からの全てのブルー光は吸収される。以下の組成物の混合物は、図2に示されるように、広い発光スペクトルを与える。SW1の色調指数CRI、CIE座標、および相関色温度は、国際照明協会によるソフトウェアCIE13.3色調指数1994、版権1994PeterSylvester、UniversityofVeszpremを用いることによって計算される。結果は表にまとめられ、Tcは相関色温度を表し、R1-R14は14CIE試験色サンプルを用いる特定の色調指数を表し、Raは最初の8個の特定の色調指数から計算された一般の色調指数を表す。さらなる詳細はCIE1995、光源の色調性質を測定および規定する方法MethodofMeasuringandSpecifyingColourRenderingPropertiesofLightSources、刊行13.3、Vienna;国際照明協会CommissionInternationaledel’Eclairage、ISBN978-3900734672、http://www.cie.co.at/publ/abst/13-3-95.html1974の遂語再刊行、第2版を参照されたい。表2に見られるように、SW1は高品質の白色であり、96の高さの一般CRIを有する。トルエン中の混合物の溶液は薄い層をコーティングするのに用いられる。実施例3スーパー白色2SW2SW2はブルーLEDまたはUV光源のためのダウンコンバートとしてPDO-123とQDの混合物を用いて調製される。以下の組成物の混合物を備える十分厚い層によって、ブルーLED光からの全てのブルー光は吸収される。以下の組成物の混合物は、図3に示されるように、広い発光スペクトルを与える。SW2のCRI、CIE座標、およびTcは、ソフトウェアCIE13.3色調指数1994よって計算され、結果は表にまとめられる。再度、量子ドットと組み合わせたPDO-123を用いると、98程の高いRaの高品質の白色を達成することができる。混合物のトルエン中の溶液は薄い層をコーティングするために用いられる。実施例4スーパー白色3SW3SW3はブルーLEDまたはUV光源のためのダウンコンバートとしてPDY-132、SEB-095、QDの混合物を用いて調製される。この実施例において、量子ドットと組み合わせた2つの有機蛍光体材料SEB-095およびPDY-132は、高品質の白色発光を有するダウンコンバーターを作るのに使用できることが示される。実施例SW3は表4に示した組成物の混合物を用いて与えられる。さらに、SEB-095とPDY-132だけからなる2つの白色SW3-RefがSW3と比較される。SEB-095とPDY-132の割合はSW3およびSW3-Refと同じである。SW3およびSW3-Refのスペクトルはそれぞれ図5および図4に示される。また、結果は表2に示される。混合物のトルエン中の溶液は薄い層をコーティングするために用いられる。実施例5スーパー白色4SW4SW4はOLEDのためのダウンコンバートとしてPDY-132とQDの混合物を用いて調製される。SEB-095はないが、他に対して同じ割合を保つ実施例4の混合物を用いて、ブルー光源として以下のOLEDを用いるダウンコンバーターを達成することができ、これはSW3で得られた白色に匹敵する。OLEDはガラス/ITO150nm/PEDOT20nm-/HTM-01430nm/NPB20nm/SEB195:SEB-095530nm-/Alq320nmLiF1nm/Al100nmの装置構造を有し、ここで、PEDOTBaytronPAl4083はバッファー層であり、HTM-014はMerckKGaA製の正孔注入または輸送材料であり、NPBはN,N’-ジナフタレン-1-イル-N,N’-ジフェニルーベンジジンであり、SEB1は以下の構造を有するホスト材料である。PEDOTはスピンコーティングによってコーティングされ、他の層は真空熱蒸発によって調製され、最終的に封入される。OLEDの調製のさらに詳細は国際公開第2008/006449A1号に開示される。OLEDのエレクトロルミネセントスペクトルはSEB-095のPLスペクトルに匹敵する。SEB-095のない上述の混合物はOLEDのガラス基板の上部にコーティングされる。層はOLEDの発光を部分的に通過させるのに十分に薄い。コンバーター層の厚さを調節することによって、SW3のものに匹敵する白色スペクトルを得ることができる。また、それらの種類のコンバーターは、OLED装置に一体化することができ、独国特許第102010006280.4号に開示された、いわゆる内部コンバージョンである。実施例6異なるドメインアレイ要素を有するアレイ孤立したコンバージョン層は、透明基板上に量子ドットおよびフォトルミネセント材料を異なるドメインアレイ要素のアレイに堆積することによって調製することができる。第1の実施形態は図6に示され、異なるピクセルが基板上に画定され、実施例2に示されるように異なる成分9個の成分によって充填される。異なる成分のピクセル数を調節することによって、SW1~SW3のスーパー白色を得ることができる。ブルー光源からの光を少なくとも部分的に通過させるために、量子ドットまたはフォトルミネセント有機化合物のいずれかまたは両方を備える他のピクセルと共にブランクピクセルを用いることができる。ここで、ブランクピクセルは、光源の光に透過的であり、光を発しない空のピクセルまたは結合剤で充填されたピクセルを意味する。第2実施例は図7に示され、異なるストライプアレイ要素またはドメインが基板上に画定され、実施例2に示したように異なる成分9成分によって充填される。異なる成分のストライプのストライプまたは幅の数を調節することによって、SW1-3のような白色を得ることができる。ブルー光源からの光を部分的に通過させるために、他のストライプと共に空白のストライプを用いることができる。ここで、空白のストライプは、光源の光に透過的であり、光を発しない空のストライプまたは結合剤で充填されたストライプを意味する。"